(57)【要約】  １以上のアクリロイル基を含むシラン系単量体と、１以上のチオール基を有するチオール系単量体と、アクリル系単量体と、液晶混合物と、光開始剤と、を含む高分子分散液晶組成物、及びそれを利用したＰＤＬＣ型調光体である。【選択図】図１
2020507821.tif 000002
【特許請求の範囲】
【請求項１】
１以上のアクリロイル基を含むシラン系単量体と、
１以上のチオール基を有するチオール系単量体と、
アクリル系単量体と、
液晶混合物と、
光開始剤と、を含む高分子分散液晶組成物。
【請求項２】
前記シラン系単量体は、下記式で表示される化合物であることを特徴とする請求項１に記載の高分子分散液晶組成物：
【化１】
2020507821.tif 000013
前記化学式１で、
Ｌ１は、＊−Ｏ−＊’、＊−Ｓ−＊’、Ｃ１−Ｃ２０アルキレン基、Ｃ１−Ｃ２０アルケニレン基、Ｃ１−Ｃ２０アルキニレン基、二価Ｃ１−Ｃ２０アルコキシ基、二価Ｃ１−Ｃ２０アルキルチオ基、Ｃ３−Ｃ１０シクロアルキレン基、Ｃ１−Ｃ１０ヘテロシクロアルキレン基、Ｃ３−Ｃ１０シクロアルケニレン基、Ｃ１−Ｃ１０ヘテロシクロアルケニレン基、Ｃ６−Ｃ６０アリーレン基、二価Ｃ６−Ｃ６０アリールオキシ基、二価Ｃ６−Ｃ６０アリールチオ基、Ｃ１−Ｃ６０ヘテロアリーレン基、二価非芳香族縮合多環基及び二価非芳香族ヘテロ縮合多環基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基及び一価非芳香族ヘテロ縮合多環基のうちから選択された少なくとも一つで置換された、Ｃ１−Ｃ２０アルキレン基、Ｃ１−Ｃ２０アルケニレン基、Ｃ１−Ｃ２０アルキニレン基、二価Ｃ１−Ｃ２０アルコキシ基、二価Ｃ１−Ｃ２０アルキルチオ基、Ｃ３−Ｃ１０シクロアルキレン基、Ｃ１−Ｃ１０ヘテロシクロアルキレン基、Ｃ３−Ｃ１０シクロアルケニレン基、Ｃ１−Ｃ１０ヘテロシクロアルケニレン基、Ｃ６−Ｃ６０アリーレン基、二価Ｃ６−Ｃ６０アリールオキシ基、二価Ｃ６−Ｃ６０アリールチオ基、Ｃ１−Ｃ６０ヘテロアリーレン基、二価非芳香族縮合多環基及び二価非芳香族ヘテロ縮合多環基；のうちから選択され、
ａ１は、０ないし２０の整数であり、
Ｒ１ないしＲ５は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基及びＣ１−Ｃ２０アルコキシ基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基及び一価非芳香族ヘテロ縮合多環基のうちから選択された少なくとも一つで置換された、Ｃ１−Ｃ６０アルキル基、Ｃ２−Ｃ６０アルケニル基、Ｃ２−Ｃ６０アルキニル基及びＣ１−Ｃ６０アルコキシ基；のうちから選択され、
＊及び＊’は、隣接原子との結合サイトである。
【請求項３】
前記シラン系単量体は、下記式で表示される化合物であることを特徴とする請求項１に記載の高分子分散液晶組成物。
【化２】
2020507821.tif 000014
【請求項４】
前記チオール系単量体は、下記化学式３で表示される構造を含むことを特徴とする請求項１に記載の高分子分散液晶組成物：
【化３】
2020507821.tif 000015
前記化学式３で、
Ｌ３及びＬ４は、互いに独立して、Ｃ１−Ｃ２０アルキレン基、Ｃ１−Ｃ２０アルケニレン基、Ｃ１−Ｃ２０アルキニレン基、二価Ｃ１−Ｃ２０アルコキシ基、二価Ｃ１−Ｃ２０アルキルチオ基、Ｃ３−Ｃ１０シクロアルキレン基、Ｃ１−Ｃ１０ヘテロシクロアルキレン基、Ｃ３−Ｃ１０シクロアルケニレン基、Ｃ１−Ｃ１０ヘテロシクロアルケニレン基、Ｃ６−Ｃ６０アリーレン基、二価Ｃ６−Ｃ６０アリールオキシ基、二価Ｃ６−Ｃ６０アリールチオ基、Ｃ１−Ｃ６０ヘテロアリーレン基、二価非芳香族縮合多環基及び二価非芳香族ヘテロ縮合多環基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基及び一価非芳香族ヘテロ縮合多環基のうちから選択された少なくとも一つで置換された、Ｃ１−Ｃ２０アルキレン基、Ｃ１−Ｃ２０アルケニレン基、Ｃ１−Ｃ２０アルキニレン基、二価Ｃ１−Ｃ２０アルコキシ基、二価Ｃ１−Ｃ２０アルキルチオ基、Ｃ３−Ｃ１０シクロアルキレン基、Ｃ１−Ｃ１０ヘテロシクロアルキレン基、Ｃ３−Ｃ１０シクロアルケニレン基、Ｃ１−Ｃ１０ヘテロシクロアルケニレン基、Ｃ６−Ｃ６０アリーレン基、二価Ｃ６−Ｃ６０アリールオキシ基、二価Ｃ６−Ｃ６０アリールチオ基、Ｃ１−Ｃ６０ヘテロアリーレン基、二価非芳香族縮合多環基及び二価非芳香族ヘテロ縮合多環基；のうちから選択され、
ａ３は、０ないし１０の整数であり、
ａ４は、０ないし１０の整数であり、
＊は、隣接原子との結合サイトである。
【請求項５】
前記チオール系単量体は、アルキル３−メルカプトプロピオネート、トリメチロールプロパントリス（３−メルカプトプロピオネート）、またはそれらの任意の組み合わせを含むことを特徴とする請求項１に記載の高分子分散液晶組成物。
【請求項６】
前記チオール系単量体の含量は、高分子分散液晶組成物１００重量部当たり１０重量部ないし４０重量部であることを特徴とする請求項１に記載の高分子分散液晶組成物。
【請求項７】
前記アクリル系単量体は、単官能性アクリル系単量体及び多官能性アクリル系単量体を含むことを特徴とする請求項１に記載の高分子分散液晶組成物。
【請求項８】
前記アクリル系単量体の含量は、高分子分散液晶組成物１００重量部当たり１０重量部ないし５０重量部であることを特徴とする請求項１に記載の高分子分散液晶組成物。
【請求項９】
前記液晶混合物は、ネマティック液晶化合物を含むことを特徴とする請求項１に記載の高分子分散液晶組成物。
【請求項１０】
第１電極と、
第２電極と、
第１電極と第２電極との間に具備された高分子分散液晶層と、を含み、
前記高分子分散液晶層は、請求項１ないし９のうちいずれか１項に記載の高分子分散液晶組成物を利用して形成されたＰＤＬＣ型調光体。
【発明の詳細な説明】
【技術分野】
【０００１】
本発明は、シラン系高温増進単量体及びチオール系単量体を含む高分子分散液晶組成物、及びそれによって製造されたＰＤＬＣ型調光体に関する。
【背景技術】
【０００２】
高分子分散液晶（ＰＤＬＣ：polymer dispersed liquid crystal）は、高分子マトリックス中に、１μｍサイズないし３μｍサイズの液滴（droplet）が形成され、外部から印加される電圧に反応し、液晶が印加される電場方向に沿って整列され、透過する光の方向と一致して光を透過させ、電圧が印加されなければ、液晶が無秩序に配列され、透過する光と一致せず光を散乱させる。
【０００３】
一般的に、ＰＤＬＣ組成物は、液晶、オリゴマー、モノマー、光開始剤からなり、前記組成物が、透明電極がコーティングされた２枚の透明フィルム間に導入される。前記組成物に紫外線を照射すれば、光開始剤により、オリゴマー、モノマーが光硬化反応を起こし、高分子マトリックスが形成されながら、液晶が分離されて液滴が形成される。
【０００４】
そのように形成されたＰＤＬＣ組成物は、液晶のネマティック等方性転移温度（ＴＮＩ）と、高分子の強度差とにより、外部温度が上昇することにより、電圧が印加されていない状態（OFF）の透過率が変化する。そのような透過率変化のために、高温を要求する自動車及び屋外用窓に適用が困難であるという問題が生じる。
【発明の概要】
【発明が解決しようとする課題】
【０００５】
本発明は、ＰＤＬＣ型調光体の透明基板と、高分子分散液晶層との接着力；及び高分子の強度を向上させることにより、外部温度が上昇することにより、電圧が印加されていない状態（OFF）の透過率が変化する問題点を解決することができるＰＤＬＣ型調光体製造用高分子分散液晶組成物及びＰＤＬＣ型調光体を提供するものである。
【課題を解決するための手段】
【０００６】
本発明の高分子分散液晶組成物は、１以上のアクリロイル基を含むシラン系単量体と、１以上のチオール基を有するチオール系単量体と、アクリル系単量体と、液晶混合物と、光開始剤を含む。
【０００７】
本発明のＰＤＬＣ型調光体は、第１電極；第２電極；及び第１電極と第２電極との間に配置された高分子分散液晶層を含み、前記高分子分散液晶層は、前記高分子分散液晶組成物を利用して形成される。
【発明の効果】
【０００８】
本発明の高分子分散液晶組成物は、有機材料と結合する有機官能基と、無機材料に反応する反応基とを同時に有するシラン系単量体を高温増進用単量体として使用することにより、透明電極との界面結合力が向上され、安定した結合を介した高い架橋度により、高分子の強度が向上することにより、内部構造に流入される熱を吸収することにより、熱の伝達及び拡散を制限し、ＰＤＬＣ型調光体の高温特性を向上させることができる高分子分散液晶組成物及びＰＤＬＣ型調光体を提供する。
【図面の簡単な説明】
【０００９】
【図１】高分子分散液晶組成物において、有機材料と結合する有機官能基と、無機材料に反応する反応基とを同時に有するシラン系単量体の相互作用を概略的に示した図面である。
【発明を実施するための形態】
【００１０】
本発明の高分子分散液晶組成物は、１以上のアクリロイル基を含むシラン系単量体と、１以上のチオール基を有するチオール系単量体と、アクリル系単量体と、液晶混合物と、光開始剤を含む。
【００１１】
本発明の高分子分散液晶組成物は、１以上のアクリロイル基を含むシラン系単量体を含む。
【００１２】
一具現例によれば、前記シラン系単量体は、下記化学式１でも表示される。
【００１３】
【化１】
2020507821.tif 000003
【００１４】
前記化学式１で、Ｌ１は、＊−Ｏ−＊’、＊−Ｓ−＊’、Ｃ１−Ｃ２０アルキレン基、Ｃ１−Ｃ２０アルケニレン基、Ｃ１−Ｃ２０アルキニレン基、二価Ｃ１−Ｃ２０アルコキシ基、二価Ｃ１−Ｃ２０アルキルチオ基、Ｃ３−Ｃ１０シクロアルキレン基、Ｃ１−Ｃ１０ヘテロシクロアルキレン基、Ｃ３−Ｃ１０シクロアルケニレン基、Ｃ１−Ｃ１０ヘテロシクロアルケニレン基、Ｃ６−Ｃ６０アリーレン基、二価Ｃ６−Ｃ６０アリールオキシ基（aryloxy）、二価Ｃ６−Ｃ６０アリールチオ基（arylthio）、Ｃ１−Ｃ６０ヘテロアリーレン基、二価非芳香族縮合多環基及び二価非芳香族ヘテロ縮合多環基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基（non-aromatic condensed polycyclic group）及び一価非芳香族ヘテロ縮合多環基（non-aromatic condensed heteropolycyclic group）のうちから選択された少なくとも一つで置換された、Ｃ１−Ｃ２０アルキレン基、Ｃ１−Ｃ２０アルケニレン基、Ｃ１−Ｃ２０アルキニレン基、二価Ｃ１−Ｃ２０アルコキシ基、二価Ｃ１−Ｃ２０アルキルチオ基、Ｃ３−Ｃ１０シクロアルキレン基、Ｃ１−Ｃ１０ヘテロシクロアルキレン基、Ｃ３−Ｃ１０シクロアルケニレン基、Ｃ１−Ｃ１０ヘテロシクロアルケニレン基、Ｃ６−Ｃ６０アリーレン基、二価Ｃ６−Ｃ６０アリールオキシ基、二価Ｃ６−Ｃ６０アリールチオ基、Ｃ１−Ｃ６０ヘテロアリーレン基、二価非芳香族縮合多環基及び二価非芳香族ヘテロ縮合多環基；のうちから選択される。
【００１５】
一具現例によれば、Ｌ１は、＊−Ｏ−＊’、＊−Ｓ−＊’、Ｃ１−Ｃ２０アルキレン基、Ｃ１−Ｃ２０アルケニレン基、二価Ｃ１−Ｃ２０アルコキシ基または二価Ｃ１−Ｃ２０アルキルチオ基でもある。
【００１６】
他の具現例によれば、Ｌ１は、＊−Ｏ−＊’またはＣ１−Ｃ２０アルキレン基でもある。
【００１７】
例えば、Ｌ１は、＊−Ｏ−＊’、エチレン基またはプロピレン基でもあるが、それらに限定されるものではない。
【００１８】
前記化学式１で、ａ１は、０ないし２０の整数である。
【００１９】
一具現例によれば、前記ａ１は、０ないし１０の整数でもある。他の具現例によれば、前記ａ１は、１、２、３、４または５の整数でもあるが、それらに限定されるものではない。
【００２０】
例えば、前記化学式１で、ａ１が１であり、Ｌ１は、プロピレン基でもある。
【００２１】
さらに他の例を挙げれば、前記化学式１で、ａ１が２であり、２個のＬ１のうちいずれか一つは、＊−Ｏ−＊’であり、残り一つは、プロピレン基でもある。
【００２２】
前記化学式１で、Ｒ１ないしＲ５は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基及びＣ１−Ｃ２０アルコキシ基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基及び一価非芳香族ヘテロ縮合多環基のうちから選択された少なくとも一つで置換された、Ｃ１−Ｃ６０アルキル基、Ｃ２−Ｃ６０アルケニル基、Ｃ２−Ｃ６０アルキニル基及びＣ１−Ｃ６０アルコキシ基；のうちから選択される。
【００２３】
一具現例によれば、前述のＲ１ないしＲ３は、互いに独立して、Ｃ１−Ｃ２０アルコキシ基でもある。例えば、前述のＲ１ないしＲ３は、互いに独立して、メトキシ基またはエトキシ基でもある。
【００２４】
一具現例によれば、前述のＲ１ないしＲ３は、互いに同一であってもよい。例えば、前述のＲ１ないしＲ３は、いずれもメトキシ基でもあるが、それに限定されるものではない。
【００２５】
他の具現例によれば、前述のＲ４及びＲ５は、互いに独立して、
水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基及びＣ１−Ｃ２０アルコキシ基；
重水素、−Ｆ、−Ｃｌ、−Ｂｒ、−Ｉ、ヒドロキシル基、シアノ基、ニトロ基、アミジノ基、ヒドラジノ基及びヒドラゾノ基のうちから選択された少なくとも一つで置換された、Ｃ１−Ｃ２０アルキル基及びＣ１−Ｃ２０アルコキシ基；のうちからも選択される。
【００２６】
例えば、前述のＲ４及びＲ５は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、メチル基、エチル基、プロピル基、ｔｅｒｔ−ブチル基またはＣ１−Ｃ２０アルコキシ基でもある。
【００２７】
一具現例によれば、前述のＲ４及びＲ５は、いずれも水素でもあるが、それに限定されるものではない。
【００２８】
前記化学式１で、＊及び＊’は、隣接原子との結合サイトである。
【００２９】
一具現例によれば、前記シラン系単量体は、下記式で表示される化合物でもある。
【００３０】
【化２】
2020507821.tif 000004
【００３１】
一具現例によれば、前記シラン系単量体の含量は、高分子分散液晶組成物１００重量部当たり１重量部ないし１０重量部でもある。例えば、前記シラン系単量体の含量は、高分子分散液晶組成物１００重量部当たり１重量部ないし６重量部でもある。前記シラン系単量体の範囲において、前記高分子粉状液晶組成物を利用したＰＤＬＣ（polymer dispersed liquid crystal）型調光体の高温特性及び接着力にすぐれる。
【００３２】
特に、前記シラン系単量体の含量が１重量部以上６重量部未満である範囲においては、高温特性及び接着力が増大し、６重量部以上１０重量部以下の範囲においては、高温特性及び接着力が徐々に低下する。
【００３３】
前記シラン系単量体は、光反応が可能である基であるアクリロイル基を１以上含むものであり、前記化学式１で表記する化合物が望ましい。
【００３４】
また、もし前記シラン系単量体において、光反応を行うことができる基がアクリロイル基ではなく、メタアクリロイル基やビニル基である場合には、高分子の光重合挙動が非常に遅くなり、高分子マトリックスにおいて、液晶の相分離が過多になり、液滴（droplet）サイズが大きく上昇し、電圧が印加されていない状態（OFF）の透過率が大きく上昇し、高分子の転換率が低下することにより、ポリマーの強度及び高温特性も低減する。
【００３５】
本発明の高分子分散液晶組成物は、１以上のチオール基を有するチオール系単量体を含む。
【００３６】
一具現例によれば、前記チオール系単量体は、下記化学式３で表示される構造を含んでもよい。
【００３７】
【化３】
2020507821.tif 000005
【００３８】
前記化学式３で、Ｌ３及びＬ４は、互いに独立して、Ｃ１−Ｃ２０アルキレン基、Ｃ１−Ｃ２０アルケニレン基、Ｃ１−Ｃ２０アルキニレン基、二価Ｃ１−Ｃ２０アルコキシ基、二価Ｃ１−Ｃ２０アルキルチオ基、Ｃ３−Ｃ１０シクロアルキレン基、Ｃ１−Ｃ１０ヘテロシクロアルキレン基、Ｃ３−Ｃ１０シクロアルケニレン基、Ｃ１−Ｃ１０ヘテロシクロアルケニレン基、Ｃ６−Ｃ６０アリーレン基、二価Ｃ６−Ｃ６０アリールオキシ基、二価Ｃ６−Ｃ６０アリールチオ基、Ｃ１−Ｃ６０ヘテロアリーレン基、二価非芳香族縮合多環基及び二価非芳香族ヘテロ縮合多環基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基及び一価非芳香族ヘテロ縮合多環基のうちから選択された少なくとも一つで置換された、Ｃ１−Ｃ２０アルキレン基、Ｃ１−Ｃ２０アルケニレン基、Ｃ１−Ｃ２０アルキニレン基、二価Ｃ１−Ｃ２０アルコキシ基、二価Ｃ１−Ｃ２０アルキルチオ基、Ｃ３−Ｃ１０シクロアルキレン基、Ｃ１−Ｃ１０ヘテロシクロアルキレン基、Ｃ３−Ｃ１０シクロアルケニレン基、Ｃ１−Ｃ１０ヘテロシクロアルケニレン基、Ｃ６−Ｃ６０アリーレン基、二価Ｃ６−Ｃ６０アリールオキシ基、二価Ｃ６−Ｃ６０アリールチオ基、Ｃ１−Ｃ６０ヘテロアリーレン基、二価非芳香族縮合多環基及び二価非芳香族ヘテロ縮合多環基；のうちから選択される。
【００３９】
一具現例によれば、Ｌ３及びＬ４は、互いに独立して、Ｃ１−Ｃ２０アルキレン基；あるいは重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルキニル基またはＣ１−Ｃ２０アルコキシ基で置換された、Ｃ１−Ｃ２０アルキレン基でもある。
【００４０】
他の具現例によれば、Ｌ３及びＬ４は、互いに独立して、Ｃ１−Ｃ２０アルキレン基でもある。例えば、前記Ｌ３は、プロピレン基でもある。
【００４１】
前記化学式３で、ａ３は、０ないし１０の整数である。
【００４２】
一具現例によれば、前記ａ３は、０ないし５の整数でもあるが、それらに限定されるものではない。
【００４３】
前記化学式３で、ａ４は、０ないし１０の整数である。
【００４４】
一具現例によれば、前記ａ４は、０ないし５の整数でもあるが、それらに限定されるものではない。
【００４５】
前記化学式３で、＊は、隣接原子との結合サイトである。
【００４６】
一具現例によれば、前記チオール系単量体は、前記化学式３で表示される構造を１個ないし４個含んでもよい。例えば、前記チオール系単量体は、前記化学式３で表示される構造を１個含む化合物、前記化学式３で表示される構造を３個含む化合物、あるいはそれらの任意の組み合わせを含んでもよい。
【００４７】
一具現例によれば、前記チオール系単量体は、下記化学式４でも表示される。
【００４８】
【化４】
2020507821.tif 000006
【００４９】
前記化学式４で、
Ｌ３、Ｌ４、ａ３及びａ４についての説明は、本明細書において記載された説明を参照し、
ｎ１は、１ないし４の整数であり、
Ｒ６は、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基及び一価非芳香族ヘテロ縮合多環基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基及び一価非芳香族ヘテロ縮合多環基のうちから選択された少なくとも一つで置換された、Ｃ１−Ｃ２０アルキル基、Ｃ２−Ｃ２０アルケニル基、Ｃ２−Ｃ２０アルキニル基、Ｃ１−Ｃ２０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価非芳香族縮合多環基及び一価非芳香族ヘテロ縮合多環基；のうちから選択される。
一具現例によれば、前記化学式４で、ｎ１は、１ないし３でもある。例えば、前記ｎ１は、１または３でもある。
【００５０】
一具現例によれば、前記化学式４で、Ｒ６は、Ｃ１−Ｃ２０アルキル基でもある。例えば、前記Ｒ６は、メチル基、エチル基、プロピル基、イソブチル基、ｓｅｃ−ブチル基、ｔｅｒ−ブチル基、ペンチル基、ｉｓｏ−アミル基またはヘキシル基でもある。
【００５１】
一具現例によれば、前記前記チオール系単量体は、アルキル３−メルカプトプロピオネート、トリメチロールプロパントリス（３−メルカプトプロピオネート）、またはそれらの任意の組み合わせを含んでもよいが、それらに限定されるものではない。
【００５２】
一具現例によれば、前記チオール系単量体の含量は、高分子分散液晶組成物１００重量部当たり１０重量部ないし４０重量部でもある。前記チオール系単量体の含量が前記範囲を満足する場合、重合時、液滴状のモルフォロジーが形成され、ポリマーの強度が高くなり、高温特性にすぐれる。例えば、前記チオール系単量体の含量が１０重量部未満であるならば、高分子の光重合速度が非常に速くなり、高分子マトリックスにおいて、液晶の相分離が十分になされず、液滴状のモルフォロジーが形成されず、ポリマーボール（polymer ball）状のモルフォロジーが形成される。従って、前記チオール系単量体の含量が１０重量部未満であるならば、駆動電圧が大きく上昇し、相分離されていない液晶が、高分子マトリックス内にポリマーボールの形態で残留することにより、ポリマーの強度が低下し、高温特性も低減する。
【００５３】
本発明の高分子分散液晶組成物は、アクリル系単量体を含む。
【００５４】
一具現例によれば、前記アクリル系単量体は、単官能性アクリル系単量体及び多官能性アクリル系単量体を含んでもよい。
【００５５】
一具現例によれば、前記単官能性アクリル系単量体は、メチルアクリレート、エチルアクリレート、ｎ−プロピルアクリレート、イソプロピルアクリレート、ｎ−ブチルアクリレート、イソアミルアクリレート、イソブチルアクリレート、イソオクチルアクリレート、ｓｅｃ−ブチルアクリレート、ｔ−ブチルアクリレート、ｎ−ペンチルアクリレート、３−メチルブチルアクリレート、ｎ−ヘキシルアクリレート、２−エチル−ｎ−ヘキシルアクリレート、ｎ−オクチルアクリレート、シクロヘキシルアクリレート、イソボルニルアクリレート（ＩＢＯＡ）、ジシクロペンタニルアクリレート、ジシクロペンタニルオキシエチルアクリレート、イソミリスチルアクリレート、ラウリルアクリレート、メトキシジプロピレングリコールアクリレート、メトキシトリプロピレングリコールアクリレート、ベンジルアクリレート、ヒドロキシエチルアクリレート（ＨＥＡ）、ヒドロキシプロピルアクリレート、ヒドロキシブチルアクリレート、ヒドロキシペンチルアクリレート、ヒドロキシヘキシルアクリレート、ヒドロキシシクロヘキシルアクリレート、またはそれらの任意の組み合わせを含んでもよい。
【００５６】
例えば、前記単官能性アクリル系単量体は、ヒドロキシエチルアクリレート（ＨＥＡ）、イソボルニルアクリレート（ＩＢＯＡ）、あるいはそれらの任意の組み合わせを含んでもよいが、それらに限定されるものではない。
【００５７】
一具現例によれば、前記多官能性アクリル系単量体は、エチレングリコールジアクリレート、ジエチレングリコールジアクリレート、トリエチレングリコールジアクリレート、トリプロピレングリコールジアクリレート（ＴＰＧＤＡ）、プロピレングリコールジアクリレート、ジプロピレングリコールジアクリレート、ネオペンチルグリコールジアクリレート、１，４−ブタンジオールジアクリレート、１，６−ヘキサンジオールジアクリレート、ビスフェノールＡジアクリレート、ペンタエリトリトールジアクリレート、ジペンタエリトリトールジアクリレート、ペンタエリトリトールトリ（メタ）アクリレート、ペンタエリトリトールテトラ（メタ）アクリレート、ペンタエリトリトールヘキサ（メタ）アクリレート、ジペンタエリトリトールトリ（メタ）アクリレート、ジペンタエリトリトールペンタ（メタ）アクリレート、ジペンタエリトリトールヘキサ（メタ）アクリレート、トリメチロールプロパントリ（メタ）アクリレート、トリス（メタ）アクリルロイルオキシエチルホスフェート、エトキシ化トリメチロールプロパントリアクリレート、エトキシ化ペンタエリトリトールテトラアクリレート、エトキシ化グリセロールトリアクリレート、ホスフィンオキシド（ＰＯ）、変性グリセロールトリアクリレート、ペンタエリトリトールトリアクリレート、エトキシ化リン酸トリアクリレート、トリメチロールプロパントリアクリレート、カプロラクトン変性トリメチロールプロパントリアクリレート、エトキシ化トリメチロールプロパントリアクリレート、ＰＯ変性トリメチロールプロパントリアクリレート、トリス（アクリルオキシエチル）イソシアヌレート、ジペンタエリトリトールヘキサアクリレート、カプロラクトン変性ジペンタエリトリトールヘキサアクリレート、ジペンタエリトリトールヒドロキシペンタアクリレート、アルキル変性ジペンタエリトリトールペンタアクリレート、ジペンタエリトリトールポリアクリレート、アルキル変性ジペンタエリトリトールトリアクリレート、またはそれらの任意の組み合わせを含んでもよい。
【００５８】
例えば、前記多官能性アクリル系単量体は、トリプロピレングリコールジアクリレート（ＴＰＧＤＡ）、１，６−ヘキサンジオールジアクリレート（ＨＤＤＡ）、またはそれらの任意の組み合わせを含んでもよいが、それらに限定されるものではない。
【００５９】
一具現例によれば、前記アクリル系単量体の含量は、高分子分散液晶組成物１００重量部当たり１０重量部ないし５０重量部でもある。前記アクリル系単量体の含量が前記範囲を満足する場合、適切な光重合速度を維持し、液晶の相分離が良好に起こることになるので、ポリマーの強度上昇及び高温特性向上に適する。例えば、前記アクリル系単量体の含量が１０重量部未満である場合には、光重合速度が低下し、５０重量部を超える場合には、光重合速度が過度に早くなり、液晶相分離が阻害される。
【００６０】
一具現例によれば、前記アクリル系単量体は、ヒドロキシエチルアクリレート（ＨＥＡ）、イソボルニルアクリレート（ＩＢＯＡ）、１，６−ヘキサンジオールジアクリレート（ＨＤＤＡ）、トリプロピレングリコールジアクリレート（ＴＰＧＤＡ）、あるいはそれらの任意の組み合わせを含んでもよい。
【００６１】
本発明の高分子分散液晶組成物は、液晶混合物を含む。
【００６２】
一具現例によれば、前記液晶混合物は、ネマティック液晶化合物を含む。例えば、前記ネマティック液晶化合物は、ビフェニル系化合物、シクロヘキサン系化合物、エステル系化合物、ターフェニル系化合物またはピリミジン系化合物でもあるが、それらに限定されるものではなく、当業界に公知のものを制限なしに使用することができる。
【００６３】
該ネマティック液晶化合物は、一般的に、細長いロッド状の分子構造を有し、各分子が互いに平行に配列されてありつつ、長軸方向には、比較的自由に動くことができ、粘度が低いという特徴がある。
【００６４】
一具現例によれば、前記ネマティック液晶化合物のネマティック等方性転移温度（ＴＮＩ）が１００℃以上でもある。本明細書において、「ネマティック等方性転移温度」は、ネマティック液晶化合物を含む液晶混合物が、ネマティック相において、等方性（isotropic）状態に転移されるとき温度を意味する。一般的に、液晶混合物のＴＮＩが高いほど、温度変化による屈折率異方性（refractive anisotropy）（Δｎ）の変化が少なく、さらに広い温度範囲において、ネマティック相が維持される。
【００６５】
一具現例によれば、前記液晶混合物の含量は、高分子分散液晶組成物１００重量部当たり３０重量部ないし７０重量部でもある。前記液晶混合物の含量が前記範囲を満足する場合、高分子と液晶との混合性が十分に維持されながら、液晶の相分離が起こり、ＰＤＬＣ型調光体の製造に適する。例えば、前記液晶混合物の含量が３０重量部未満である場合には、高分子マトリックスにおいて、液晶の相分離が起こらず、７０重量部を超える場合には、高分子と液晶との混合性が低下し、溶液状態において相分離が起こり、高分子分散液晶を製造することができない。
【００６６】
本発明の高分子分散液晶組成物は、光開始剤を含む。
【００６７】
一具現例によれば、前記光開始剤は、ベンゾインエーテル系化合物、アルキルフェノン系化合物、ベンゾフェノン系化合物、ヒドロキシ−アルキルベンゾフェノン系化合物（例えば、Merck社のDarocurシリーズ）、キサントン系化合物、チオキサントン系化合物、ホスフィンオキシド系化合物（例えば、Ciba Specialty Chemicals社のIrgacureシリーズ）、またはその誘導体を含むものでもある。例えば、前記光開始剤は、２，４，６−トリメチルベンゾイン−ジフェニル−ホスフィンオキシド、ビス（２，４，６−トリメチルベンゾイン）−フェニルホスフィンオキシドアクリル系単量体、またはそれらの任意の組み合わせを含むものでもあるが、それらに限定されるものではない。
【００６８】
一具現例によれば、前記光開始剤の含量は、高分子分散液晶組成物１００重量部当たり１重量部ないし５重量部でもある。前記光開始剤の含量が前記範囲を満足する場合、高分子の光重合速度を一定レベルで維持しながら、光重合後に光開始剤が残存せず、高分子の耐候性が低下しない。例えば、前記光開始剤の含量が１重量部未満である場合には、高分子の光重合速度が非常に遅くなり、高分子の転換率が低下し、前記光開始剤の含量が５重量部を超える場合には、高分子の光重合速度が非常に速くなり、光重合後に残存する光開始剤により、高分子の耐候性が低下してしまう。
【００６９】
本発明の他の側面は第１電極と、第２電極と、第１電極と第２電極との間に配置された高分子分散液晶層と、を含み、前記高分子分散液晶層は、前述の高分子分散液晶組成物を利用して形成されたＰＤＬＣ型調光体に係わるものである。
【００７０】
前述の第１電極及び第２電極の材料としては、伝導性金属、伝導性高分子、伝導性ナノワイヤ、金属酸化物のように、当業界に知られた材料を特別に制限なしに利用することができる。
【００７１】
一具現例によれば、前述の第１電極及び第２電極の材料として、透明電極を使用することができるが、それに限定されるものではない。例えば、前述の第１電極及び第２電極のうちいずれか一つが透明電極であるか、あるいは前述の第１電極及び第２電極のいずれもそれぞれ透明電極でもある。
【００７２】
前記透明電極の材料としては、ＩＴＯ（indium tin oxide）、ＩＺＯ（indium zinc oxide）のような金属電極；（ＰＥＤＯＴ（polyethylene dioxythiophene）などの伝導性高分子によってコーティングされたガラス、トリアセチルセルロース、ポリイミド、ポリエチレンテレフタレート、ポリエーテルスルホン、ポリスチレンなどの基材上に仮コーティングされた材料；などを使用することができる。
【００７３】
一具現例によれば、前述の第１電極及び第２電極の表面は、必要によってパターン化されてもいる。
【００７４】
一具現例によれば、前記高分子分散液晶層は、３５０ｎｍないし４００ｎｍの波長範囲の紫外線を利用し、前記高分子分散液晶組成物を光硬化させることによっても製造される。
【００７５】
一具現例によれば、前記ＰＤＬＣ型調光体は、可撓性（flexible）でもある。例えば、前記第１電極、前記第２電極及び前記高分子分散液晶層が可撓性でもある。
【００７６】
本明細書において、Ｃ１−Ｃ６０アルキル基は、炭素数１ないし６０の線状または分枝状の脂肪族炭化水素一価基を意味し、具体的な例には、メチル基、エチル基、プロピル基、イソブチル基、ｓｅｃ−ブチル基、ｔｅｒ−ブチル基、ペンチル基、ｉｓｏ−アミル基、ヘキシル基などが含まれる。本明細書において、Ｃ１−Ｃ６０アルキレン基は、前記Ｃ１−Ｃ６０アルキル基と同一構造を有する二価基を意味する。
【００７７】
本明細書において、Ｃ２−Ｃ６０アルケニル基は、前記Ｃ２−Ｃ６０アルキル基の中間または末端に、１以上の炭素二重結合を含む炭化水素基を意味し、その具体的な例には、エテニル基、プロペニル基、ブテニル基などが含まれる。本明細書において、Ｃ２−Ｃ６０アルケニレン基は、前記Ｃ２−Ｃ６０アルケニル基と同一構造を有する二価基を意味する。
【００７８】
本明細書において、Ｃ２−Ｃ６０アルキニル基は、前記Ｃ２−Ｃ６０アルキル基の中間または末端に、１以上の炭素三重結合を含む炭化水素基を意味し、その具体的な例には、エチニル基、プロピニル基などが含まれる。本明細書において、Ｃ２−Ｃ６０アルキニレン基は、前記Ｃ２−Ｃ６０アルキニル基と同一構造を有する二価基を意味する。
【００７９】
本明細書において、Ｃ１−Ｃ６０アルコキシ基は、−ＯＡ１０１（ここで、Ａ１０１は、前記Ｃ１−Ｃ６０アルキル基である）の化学式を有する一価基を意味し、その具体的な例には、メトキシ基、エトキシ基、イソプロピルオキシ基などが含まれる。
【００８０】
本明細書において、Ｃ３−Ｃ１０シクロアルキル基は、Ｃ３−Ｃ１０一価飽和炭化水素単環式基を意味し、その具体例には、シクロプロピル基、シクロブチル基、シクロペンチル基、シクロヘキシル基、シクロヘプチル基などが含まれる。本明細書において、Ｃ３−Ｃ１０シクロアルキレン基は、前記Ｃ３−Ｃ１０シクロアルキル基と同一構造を有する二価基を意味する。
【００８１】
本明細書において、Ｃ１−Ｃ１０ヘテロシクロアルキル基は、Ｎ、Ｏ、Ｓｉ、Ｐ及びＳのうちから選択された少なくとも一つのヘテロ原子を環形成原子として含むＣ１−Ｃ１０一価単環式基を意味し、その具体例には、１，２，３，４−オキサトリアゾリジニル基、テトラヒドロフラニル基、テトラヒドロチオフェニル基などが含まれる。本明細書において、Ｃ１−Ｃ１０ヘテロシクロアルキレン基は、前記Ｃ１−Ｃ１０ヘテロシクロアルキル基と同一構造を有する二価基を意味する。
【００８２】
本明細書において、Ｃ３−Ｃ１０シクロアルケニル基は、Ｃ３−Ｃ１０一価単環式基であり、環内に少なくとも１つの二重結合を有するが、芳香族性（aromaticity）を有さない基を意味し、その具体例には、シクロペンテニル基、シクロヘキセニル基、シクロヘプテニル基などが含まれる。本明細書において、Ｃ３−Ｃ１０シクロアルケニレン基は、前記Ｃ３−Ｃ１０シクロアルケニル基と同一構造を有する二価基を意味する。
【００８３】
本明細書において、Ｃ１−Ｃ１０ヘテロシクロアルケニル基は、Ｎ、Ｏ、Ｓｉ、Ｐ及びＳのうちから選択された少なくとも１つのヘテロ原子を環形成原子として含むＣ１−Ｃ１０一価単環式基であり、環内に少なくとも１つの二重結合を有する。前記Ｃ１−Ｃ１０ヘテロシクロアルケニル基の具体例には、４，５−ジヒドロ−１，２，３，４−オキサトリアゾリル基、２，３−ジヒドロフラニル基、２，３−ジヒドロチオフェニル基などが含まれる。本明細書において、Ｃ１−Ｃ１０ヘテロシクロアルケニレン基は、前記Ｃ１−Ｃ１０ヘテロシクロアルケニル基と同一構造を有する二価基を意味する。
【００８４】
本明細書において、Ｃ６−Ｃ６０アリール基は、Ｃ６−Ｃ６０炭素環式芳香族系を有する一価基を意味し、Ｃ６−Ｃ６０アリーレン基は、Ｃ６−Ｃ６０炭素環式芳香族系を有する二価基を意味する。前記Ｃ６−Ｃ６０アリール基の具体例には、フェニル基、ナフチル基、アントラセニル基、フェナントレニル基、ピレニル基、クリセニル基などが含まれる。前記Ｃ６−Ｃ６０アリール基及びＣ６−Ｃ６０アリーレン基が２以上の環を含む場合、前記２以上の環は、互いに縮合される。
【００８５】
本明細書において、Ｃ１−Ｃ６０ヘテロアリール基は、Ｎ、Ｏ、Ｓｉ、Ｐ及びＳのうちから選択された少なくとも１つのヘテロ原子を環形成原子として含み、Ｃ１−Ｃ６０ヘテロ環式芳香族系を有する一価基を意味し、Ｃ１−Ｃ６０ヘテロアリーレン基は、Ｎ、Ｏ、Ｓｉ、Ｐ及びＳのうちから選択された少なくとも１つのヘテロ原子を環形成原子として含み、Ｃ１−Ｃ６０ヘテロ環式芳香族系を有する二価基を意味する。前記Ｃ１−Ｃ６０ヘテロアリール基の具体例には、ピリジニル基、ピリミジニル基、ピラジニル基、ピリダジニル基、トリアジニル基、キノリニル基、イソキノリニル基などが含まれる。前記Ｃ１−Ｃ６０ヘテロアリール基及びＣ１−Ｃ６０ヘテロアリーレン基が２以上の環を含む場合、２以上の環は、互いに縮合される。
【００８６】
本明細書において、Ｃ６−Ｃ６０アリールオキシ基は、−ＯＡ１０２（ここで、Ａ１０２は前記Ｃ６−Ｃ６０アリール基である）を示し、前記Ｃ６−Ｃ６０アリールチオ基は、−ＳＡ１０３（ここで、Ａ１０３は、前記Ｃ６−Ｃ６０アリール基である）を示す。
【００８７】
本明細書において、一価非芳香族縮合多環基（non-aromatic condensed polycyclic group）は、２以上の環が互いに縮合されており、環形成原子として炭素のみを含み、分子全体が非芳香族性（non-aromaticity）を有する一価基（例えば、炭素数８ないし６０を有する）を意味する。前記一価非芳香族縮合多環基の具体例には、フルオレニル基などが含まれる。本明細書において、二価非芳香族縮合多環基は、前記一価非芳香族縮合多環基と同一構造を有する二価基を意味する。
【００８８】
本明細書において、一価非芳香族ヘテロ縮合多環基（non-aromatic condensed heteropolycyclic group）は、２以上の環が互いに縮合されており、環形成原子として、炭素外に、Ｎ、Ｏ、Ｓｉ、Ｐ及びＳのうちから選択された少なくとも１つのヘテロ原子を含み、分子全体が非芳香族性を有する一価基（例えば、炭素数１ないし６０を有する）を意味する。前記一価非芳香族ヘテロ縮合多環基の具体例には、カルボゾリル基などが含まれる。本明細書において、二価非芳香族ヘテロ縮合多環基は、前記一価非芳香族ヘテロ縮合多環基と同一構造を有する二価基を意味する。
【００８９】
以下、製造例及び実施例を挙げ、本発明の一具現例によるコンクリート形成用組成物についてさらに具体的に説明する。
【実施例】
【００９０】
［実施例及び比較例］
ＰＤＬＣ型調光体製造用高分子分散液晶組成物の製造
実施例及び比較例の高分子分散液晶組成物を製造するための成分及びその重量％を下記の表１、表２及び表３に示した。
【００９１】
【表１】
2020507821.tif 000007
【００９２】
【表２】
2020507821.tif 000008
【００９３】
【表３】
2020507821.tif 000009
【００９４】
ＰＤＬＣ型調光体の製造
製造された液晶分散組成物を透明電極（ＩＴＯ）電極層が形成された透明ＰＥＴフィルム（１８８μｍ、Toyobo社）に２４μｍ厚にコーティングし、同一透明電極フィルムを合紙した後、３６５ｎｍ波長のblack light lampを照射し（ＵＶ強度：１．０ｍＷ／ｃｍ２）ＰＤＬＣフィルムを製造した。
【００９５】
接着力及びヘイズ評価
製造されたＰＤＬＣ型調光体の接着力、オフヘイズ、オンヘイズ及びオフヘイズ変化温度を下記方法によって評価し、その結果は、表４、表５及び表６の通りである。
【００９６】
１）接着力は、ＡＳＴＭ Ｄ４３６６方法により、Tinus Olsen社のＨ５ＫＳ装備を利用して測定し、剥離角度は、１８０゜、剥離速度は、３００ｍｍ／ｍｉｎであった。
【００９７】
２）オフヘイズ及びオンヘイズは、ＡＳＴＭ Ｄ１００３方法により、Minolta社のＣＭ−３５００ｄ分光計（spectrometer）を利用して測定した。
【００９８】
３）温度を上昇させながら、Minolta社のＣＭ−３５００ｄ分光計を利用し、オフヘイズ変化温度を測定した。
【００９９】
【表４】
2020507821.tif 000010
【０１００】
【表５】
2020507821.tif 000011
【０１０１】
【表６】
2020507821.tif 000012
【０１０２】
前述の表４、表５及び表６に示されているように、実施例の高分子液晶組成物を利用して製造したＰＤＬＣ型調光体は、比較例に比べ、接着力にすぐれ、オフヘイズ変化温度が高く、高温特性にすぐれるということを確認した。特に、実施例１−１，２−１及び３−１の調光体において、２．０Ｎ／inchの高い接着力を得て、オフヘイズ変化温度が９８℃である高い高温特性を示した。
【図１】
2020507821.tif 000016
【国際調査報告】
2020507821.tif 000017
2020507821.tif 000018
2020507821.tif 000019
2020507821.tif 000020